(57)【特許請求の範囲】
【請求項１】
透明樹脂製アイピースの外側表面にビニルエステル系オリゴマーの存在下に（メタ）アクリレート系モノマーを重合させて得られるビニルエステル樹脂からなる形状記憶性硬化樹脂塗膜を有することを特徴とする保護具用アイピース。
【請求項２】
ビニルエステル系オリゴマーがエポキシ（メタ）アクリレート系オリゴマーである請求項１記載のアイピース。
【請求項３】
透明樹脂がポリカーボネート樹脂又はポリメチルメタクリレート樹脂からなる請求項１又は２記載のアイピース。
【請求項４】
透明樹脂製のアイピース基板の外側表面に、ビニルエステル系オリゴマーと（メタ）アクリレート系モノマーと重合開始剤を含有する液状組成物を塗布し硬化処理することを特徴とする請求項１記載の保護具用アイピースの製造方法。
【請求項５】
液状組成物がゲルコート樹脂も含有する請求項４記載の方法。
【発明の詳細な説明】
【０００１】
【発明の属する技術分野】
本発明は保護具アイピース及びその製造方法に関する。
【０００２】
【従来の技術】
従来から、送気マスク（ＪＩＳ  Ｔ  ８１５３）、空気呼吸器（ＪＩＳ  Ｔ８１５５）、圧縮酸素型開放式呼吸器（ＪＩＳ  Ｍ  ７６００）、簡易救命器（ＪＩＳ  Ｍ  ７６２３）、圧縮酸素型形循環式呼吸器（ＪＩＳ  Ｍ  ７６０１）、閉鎖循環式酸素自己救命器（ＪＩＳ  Ｍ  ７６５１）、酸素発生形循環式呼吸器（ＪＩＳ  Ｍ  ８１５６）、微粒子状物質用防じんマスク（ＪＩＳ  Ｔ  ８１６０）、防じんマスク（ＪＩＳ  Ｔ  ８１５１）、防毒マスク（ＪＩＳ  Ｔ  ８１５２）、一酸化炭素用自己救命器（ＣＯ  マスク）（ＪＩＳ  Ｍ  ７６１１）、電動ファン付き呼吸用保護具（ＪＩＳ  Ｔ  ８１５７）等の呼吸用保護具や飛来物等から顔面を保護する防災面等の保護具のアイピース（目ガラスとも称する）には、安全性の観点から透明樹脂製のものが主に用いられている。透明樹脂としては、高い透明度（明瞭な視界）と高強度（割れにくさ）をもつポリカーボネート（ＰＣ）やアクリル（ＰＭＭＡ）が主に用いられている。ポリカーボネイトは、高透明かつ高強度であるため、アイピースとして必要な性質を備えているが、表面硬度、耐薬品性に劣るため、表面にシリコーン樹脂塗膜を設けたものが用いられるようになっている。これらのシリコーン樹脂塗膜は鉛筆硬度試験（ＪＩＳＫ  ５４００）７Ｈ以上の高い表面硬度を得ることが可能であるが、７Ｈの硬度を得るにはコストがかかりすぎるため、現状では鉛筆硬度試験で２Ｈ程度の表面硬度の塗膜の実用にとどまっている。そのためこれらの塗膜を設けても表面に傷が付くことを十分には防ぎ得ず、未使用時等にはカバーを使用する等の手段で傷対策を行っている。
【０００３】
また、薬品、溶剤等を使用する現場において用いる保護具のアイピースは耐薬品性を兼ね備えていなければならないが、現状では無機酸類、芳香族炭化水素類、フェノール類、アセトン、アルカリ類に溶解するものが用いられているにとどまっている。
【０００４】
【発明が解決しようとする課題】
本発明の目的は、上記した従来技術の問題点を解決することにあり、特に表面に傷が付き難いと共に傷が付いた場合でも容易に修復が可能であり、さらに好ましくは耐薬品性にも優れた表面をもつ保護具アイピース及びその製造方法を提供することにある。
【０００５】
【課題を解決するための手段】
本発明は、第一に、透明樹脂製アイピースの外側表面に形状記憶性硬化樹脂塗膜を有することを特徴とする保護具用透明樹脂製アイピースに関する。
本発明は、第二に、透明樹脂製のアイピース基板の表面に、形状記憶性硬化性樹脂を液状で塗布し硬化処理することを特徴とする保護具用アイピースの製造方法に関する。
【０００６】
本発明のアイピースに傷がついた場合には、たとえば温水に浸漬する等の手段で熱を付与することによって容易にもとの状態に修復することができる。
【０００７】
【発明の実施の形態】
本発明における保護具アイピースとは、前記した各種の呼吸用保護具や防災面等に用いるアイピース（目ガラス）をいい、アイピース基材としては透明樹脂が用いられる。特に前記したＰＣ及びＰＭＭＡが好ましく、そのうちでもＰＣが特に好ましく用いられる。
【０００８】
本発明では、これらの透明樹脂製アイピース基板の少なくとも外側表面に形状記憶性硬化樹脂の塗膜を設ける。ここで「形状記憶性」とは、外部からの荷重によって変形した場合に、一定温度以上に加熱すると変形前の形状に復元する性質をいう。上記の加熱温度としては、４０℃以上が好ましく、特に５０〜１００℃、さらには６０〜９０℃が好ましい。
【０００９】
形状記憶性硬化樹脂としては、可撓性セグメントを分子構造中に有する硬化樹脂が好ましく用いられる。特に（メタ）アクリレート系オリゴマー（プレポリマーともいう）と（メタ）アクリレート系モノマーの混合物を必須成分とする重合性組成物を重合させて得られるものが好ましい。
ここで「（メタ）アクリル酸」、「（メタ）アクリレート」とはそれぞれアクリル酸とメタクリル酸、アクリレートとメタクリレートの総称である。
【００１０】
上記において、（メタ）アクリレート系オリゴマーとしては、ポリエステル（メタ）アクリレート、エポキシ（メタ）アクリレート、ポリウレタン（メタ）アクリレート、ポリエーテル（メタ）アクリレート、メラミン（メタ）アクリレート、アルキルド（メタ）アクリレート、シリコーン（メタ）アクリレート等が例示されるが、特にビスフェノールＡ型やノボラック型層のエポキシ化合物を（メタ）アクリル酸でエステル化したものが好ましい。
【００１１】
（メタ）アクリレート系モノマーは１価ないし多価アルコールの（メタ）アクリル酸エステルであり、その具体例としては、２−エチルヘキシルアクリレート、２−ヒドロキシエチルヘキシルアクリレート、２−ヒドロキシプロピルアクリレート、２−エチルヘキシルアクリロイルホスフェート、テトラヒドロフルフリールアクリレート、ジシクロペンテニルアクリレート、ジシクロペンテニルオキシエチルアクリレート、１，３−ブタンジオールアクリレート、１，４−ブタンジオールアクリレート、１，６−ヘキサンジオールアクリレート、ジエチレングリコールアクリレート、ネオペンチルグリコールアクリレート、ポリエチレングリコールアクリレート、ヒドロキシピバリン酸エステルネオペンチルグリコールアクリレート、トリプロピレングリコールアクリレート、１，３−ビス（３’−アクリルオキシエトキシ−３’−ヒドロキシプロピル）−５，５−ジメチルヒダントイン、トリメチロールプロパントリアクリレート、ペンタエリスリトールトリアクリレート、ジペンタエリスリトールヘキサアクリレート、ジペンタエリスリトールヘキサメタクリレート、２，２−ビス（４−（３−メタクリロキシ−２−ヒドロキシプロポキシ）−フエニル）プロパン、ジ（メタクリロキシエチル）トリメチルヘキサメチレンジウレタン、２，２−ビス（４−メタクリロキシポリエトキシフエニル）プロパン、テトラメチロールメタントリメタクリレート、テトラメチロールメタンテトラメタクリレート、４−（メタ）アクリロイルオキシメトキシカルボニルフタル酸及びその酸無水物、４−（メタ）アクリロイルオキシエトキシカルボニルフタル酸及びその酸無水物等が例示される。
【００１２】
これらを重合させるための重合開始剤としては適宜周知のラジカル重合開始剤を用いうる。一般的には紫外線重合開始剤又は／及び熱重合開始剤が用いられる。紫外線重合開始剤としては、ベンゾインエーテル系、ベンフエノン系、アセトフエノン系、チオキサントン系、その他芳香族ケトン系の化合物等が例示される。また熱重合開始剤としては周知の各種過酸化物系重合開始剤を用いうる。
また上記の重合性組成物には、さらに不飽和ポリエステル樹脂やエポキシ樹脂等のゲルコート樹脂を共存させうる。また重合性組成物の塗布性能を高めるための粘度調節剤として必要に応じ各種溶媒も共存させうる。
上記の重合性組成物の各成分の配合割合は特に限定されないが、通常は、（メタ）アクリレート系オリゴマー及び（メタ）アクリレート系モノマーがそれぞれ２０〜７０重量％、重合開始剤が０．１〜５重量％、ゲルコート樹脂が３０重量％以下の量で用いられる。さらに必要に応じ安定剤や染料等も共存させうる。
かくして得られた液状の重合性組成物を予め成形したアイピース基板の表面に塗布する。塗布厚は特に制限されないが、通常は乾燥厚で１０〜１００μ程度が好ましい。
塗布後必要に応じて乾燥させ、用いた開始剤の種類に応じ、紫外線照射又は／及び加熱して重合硬化させて、塗膜付きアイピースを得る。
【００１３】
【実施例】
次に実施例によって本発明を例証する。
送気マスク用アイピースの基板をポリカーボネートでつくり、その表面にビスフェノールＡ型エポキシ化合物をアクリル酸でエステル化したビニルエステルオリゴマー約４２重量％、モノアクリレート約５６重量％、紫外線重合開始剤約１．５重量％を含有する液状組成物を複数回塗布して乾燥塗膜を形成した後、紫外線を照射して硬化塗膜を得た。これを発明品と称する。
【００１４】
他方同じポリカーボネート基板の表面にシリコーン樹脂塗膜をもつ市販のアイピースを用意した。これを従来品と称する。
これらについて鉛筆引っかき試験、傷の修復試験及び耐薬品性試験を行った。それぞれの試験方法と鉛筆引っかき試験（ＪＩＳ  Ｋ  ５４０１）
・試験方法
引っかき試験機を用いて、アイピース表面に線引きを行い、鉛筆の傷の有無を目視により調べ塗膜面の表面硬度を測定する。
・試験条件
荷重：１ｋｇ  速度：０．５ｍｍ／ｓｅｃ  ストローク：２０ｍｍ
・試験結果
【００１５】
【表１】
0004107412.tif 000002
【００１６】
傷の修復試験
・試験方法
鉛筆引っかき試験（ＪＩＳ  Ｋ  ５４０１）に則って、アイピース表面に線引きを行い８０℃の温水に３０秒間浸け、傷の修復の有無を目視により調べる。上記の鉛筆引っかき試験の結果から、線引きを行う鉛筆硬度は傷が確認された３Ｈから開始した。
・試験条件
荷重：１ｋｇ  速度：０．５ｍｍ／ｓｅｃ  ストローク：２０ｍｍ
・試験結果
【００１７】
【表２】
0004107412.tif 000003
【００１８】
耐薬品性試験：
・ＪＩＳ  Ｔ−８１１５にしめす試験薬品を目ガラスに滴下し、滴下後直ちに異常の有無を目視により調べる。
【００１９】
【表３】
0004107412.tif 000004
【００２０】
【表４】
0004107412.tif 000005
【００２１】
【発明の効果】
本発明の保護具アイピースは、その表面に付与した塗膜が形状記憶性をもち、表面に傷が付いたとしても、熱を加えることで傷が容易に修復する。また、従来品よりも耐約品性にも優れている。